(57)【特許請求の範囲】
【請求項１】
下記一般式（１）
【化１】
0006390591.tif 000029
（式（１）中、Ｒ１は互いに独立に、ビニル基又は炭素数１〜４のアルキル基、Ｒ２は炭素数３〜６のアルキレン基、Ｒ３は互いに独立に、水素原子、またはフッ素置換されていてもよい炭素数１〜４のアルキル基である。）
で表される有機ケイ素化合物。
【請求項２】
下記一般式（２）
【化２】
0006390591.tif 000030
（式（２）中、Ｒ１は互いに独立に、ビニル基又は炭素数１〜４のアルキル基、Ｒ２は炭素数３〜６のアルキレン基、Ｒ３は互いに独立に、水素原子、またはフッ素置換されていてもよい炭素数１〜４のアルキル基、Ｒｆ１はパーフルオロアルキレン基又は２価のパーフルオロポリエーテル基である。）
で表されるアミド化合物。
【請求項３】
下記一般式（３）
【化３】
0006390591.tif 000031
（式（３）中、Ｒ１は互いに独立に、ビニル基又は炭素数１〜４のアルキル基、Ｒ２は炭素数３〜６のアルキレン基、Ｒ３は互いに独立に、水素原子、またはフッ素置換されていてもよい炭素数１〜４のアルキル基、Ｒｆ２はパーフルオロアルキル基又は１価のパーフルオロポリエーテル基である。）
で表されるアミド化合物。
【請求項４】
Ｒ１がメチル基であり、Ｒ２がトリメチレン基であり、Ｒ３が水素原子である請求項２又は３記載のアミド化合物。
【発明の詳細な説明】
【技術分野】
【０００１】
本発明は、高い透明性を有する有機ケイ素化合物及びそのアミド誘導体（以下、アミド化合物という場合がある）、並びに該アミド誘導体の残基を含むパーフルオロポリエーテル系エラストマーに関する。詳細には、２級アミノ基と、ケイ素原子に結合されたビニル基を有し、窒素原子上にフェニル基等の芳香環を有さない有機ケイ素化合物及びそのアミド誘導体に関する。
【背景技術】
【０００２】
２級アミノ基と、ケイ素原子に結合されたビニル基を有するケイ素化合物は、アミノ基の反応性を利用して、ポリマー、例えばパーフルオロポリエーテルの変性に使用でき、変性された、アミド結合を介して末端にケイ素原子に結合されたビニル基を有するポリマーは、Ｓｉ−Ｈ結合を有する化合物とのヒドロシリル化反応により、ゴム材料や塗料及び離型剤として使用できることが、特許第５３５６１２９号（特許文献１）や特許第５２４６１９０号（特許文献２）等によって知られている。
【０００３】
特許文献１に記載される、［芳香環−アミノ基−アルキレン基−Ｓｉ原子−ビニル基］の構造を有する有機ケイ素化合物は、芳香環に由来する近紫外域の光吸収が生じるため、該有機ケイ素化合物から誘導される、［側鎖に芳香環を有するアミド基−アルキレン基−Ｓｉ原子−ビニル基］の構造を有するアミド誘導体（例えば、該構造を分子鎖両末端あるいは片末端に有するパーフルオロポリエーテルなど）は紫外線の吸収等により黄色に着色（黄変）し、該アミド誘導体を利用した材料、例えば、該アミド誘導体の残基を有するパーフルオロポリエーテルをベースポリマーとした含フッ素エラストマーなどは、黄変により外観が損なわれ、透明性が求められる用途、例えば光半導体封止剤用途（特許文献３）における利用に適さない。
【先行技術文献】
【特許文献】
【０００４】
【特許文献１】特許第５３５６１２９号公報
【特許文献２】特許第５２４６１９０号公報
【特許文献３】特許第５２９８５０１号公報
【発明の概要】
【発明が解決しようとする課題】
【０００５】
従って、本発明は、高い透明性を有する有機ケイ素化合物、及び該有機ケイ素化合物から誘導されるアミド化合物、特に、高い透明性を有し、パーフルオロポリエーテル系エラストマーのベースポリマー等として有用なアミド化合物を得ることを目的とする。
【課題を解決するための手段】
【０００６】
斯かる実情に鑑み、本発明者らは鋭意研究を行った結果、２級アミノ基とケイ素原子に結合されたビニル基を有する有機ケイ素化合物であって、近紫外域の光吸収の原因であるフェニル基等の芳香環を有さず、従来の有機ケイ素化合物に比べ極めて高い透明性を有する有機ケイ素化合物を見出し、本発明を完成した。
【０００７】
即ち、本発明は、下記の有機ケイ素化合物及び該有機ケイ素化合物から得られるアミド化合物を提供するものである。
【０００８】
［１］
下記一般式（１）
【０００９】
【化１】
0006390591.tif 000002
【００１０】
（式（１）中、Ｒ１は互いに独立に、ビニル基又は炭素数１〜４のアルキル基、Ｒ２は炭素数３〜６のアルキレン基、Ｒ３は互いに独立に、水素原子、またはフッ素置換されていてもよい炭素数１〜４のアルキル基である。）
で表される有機ケイ素化合物。
【００１１】
［２］
下記一般式（２）
【００１２】
【化２】
0006390591.tif 000003
【００１３】
（式（２）中、Ｒ１は互いに独立に、ビニル基又は炭素数１〜４のアルキル基、Ｒ２は炭素数３〜６のアルキレン基、Ｒ３は互いに独立に、水素原子、またはフッ素置換されていてもよい炭素数１〜４のアルキル基、Ｒｆ１はパーフルオロアルキレン基又は２価のパーフルオロポリエーテル基である。）
で表されるアミド化合物。
【００１４】
［３］
下記一般式（３）
【００１５】
【化３】
0006390591.tif 000004
【００１６】
（式（３）中、Ｒ１は互いに独立に、ビニル基又は炭素数１〜４のアルキル基、Ｒ２は炭素数３〜６のアルキレン基、Ｒ３は互いに独立に、水素原子、またはフッ素置換されていてもよい炭素数１〜４のアルキル基、Ｒｆ２はパーフルオロアルキル基又は１価のパーフルオロポリエーテル基である。）
で表されるアミド化合物。
【００１７】
［４］
Ｒ１がメチル基であり、Ｒ２がトリメチレン基であり、Ｒ３が水素原子である［２］又は［３］に記載のアミド化合物。
【発明の効果】
【００１８】
上記有機ケイ素化合物は、フェニル基等の芳香族環を有さないために、紫外線等に対しても高い透明性を有し、これを使用することで、従来の有機ケイ素化合物を使用する場合よりも高い透明性を有するアミド誘導体、並びに該アミド誘導体の残基を含む高い透明性を有するパーフルオロポリエーテル系ゴムなどのエラストマーが得られる。
【図面の簡単な説明】
【００１９】
【図１】実施例１で調製した化合物Ａの１Ｈ−ＮＭＲスペクトルである。
【図２】実施例２で調製したポリマーＡの１Ｈ−ＮＭＲスペクトルである。
【発明を実施するための形態】
【００２０】
上記一般式（１）において、Ｒ１は、互いに独立に、ビニル基又は１〜４のアルキル基、即ち、メチル基、エチル基、プロピル基、イソプロピル基、ブチル基、イソブチル基及びｔｅｒｔ−ブチル基から選ばれる基であり、好ましくはビニル基又はメチル基である。Ｒ２は炭素数３〜６の直鎖状又は分岐状のアルキレン基（例えば、メチレン基、エチレン基、プロピレン基（トリメチレン基、メチルエチレン基）、ブチレン基（テトラメチレン基、メチルプロピレン基）、ヘキサメチレン基等）である。炭素数が前記下限値未満のものは合成が困難であり、一方で炭素数が前記上限値を超えるものは酸化され易くなるため耐熱性に劣る。好ましくは、Ｒ２はプロピレン基、特にはトリメチレン基である。
【００２１】
Ｒ３は、互いに独立に、水素原子、又はフッ素置換されていてよい炭素数１〜４のアルキル基（例えばメチル基、トリフロロメチル基など）である。Ｒ３は水素原子である上記一般式（１）の有機ケイ素化合物は製造時、蒸留精製が容易になるため、好ましい。
【００２２】
上記一般式（１）に包含される有機ケイ素化合物を以下に例示するが、本発明は、これらに限定されない。
【００２３】
【化４】
0006390591.tif 000005
【００２４】
本発明の一般式（１）で表される有機ケイ素化合物は、下記に示す工程により製造することができる。
【００２５】
【化５】
0006390591.tif 000006
【００２６】
【化６】
0006390591.tif 000007
【００２７】
第１工程では、末端がハロゲン原子で置換されたアルキル基とケイ素原子上にハロゲン原子とを有するハロゲン化シラン、例えば３−クロロプロピルジメチルクロロシランに、ビニル基を有するグリニャール試薬、例えばビニルマグネシウムクロリドを反応させて、ケイ素原子上にビニル基を導入することにより、３−クロロプロピルジメチルビニルシラン等のハロゲン化アルキルビニルシランとする。ハロゲン化シランとして、３−クロロプロピルジメチルクロロシランの代わりに、３−クロロプロピルメチルジクロロシラン又は３−クロロプロピルトリクロロシランを用いると、それぞれ３−クロロプロピルメチルジビニルシラン又は３−クロロプロピルトリビニルシランが得られる。反応は、ビニルマグネシウムクロリドのテトラヒドロフラン溶液にハロゲン化シランを滴下して行うことが好ましい。反応温度は２０〜７５℃程度でよい。反応は発熱を伴うので、温度が上がりすぎる場合には冷却を行いながら反応させる。滴下終了後、さらに３０分〜１０時間撹拌を行い反応終了とする。反応終了後は希塩酸にて反応で生成したマグネシウム塩を溶解し、有機層を回収して精製することにより目的物の中間体であるクロロアルキルビニルシラン等のハロゲン化アルキルビニルシランが得られる。
【００２８】
第１工程で得られたビニルシラン、例えば３−クロロプロピルジメチルビニルシランに、水素原子がフッ素置換されていてもよい炭素数１〜４のアルキル基で置換された、又は無置換のシクロヘキシルアミンを反応させることで、目的物である一般式（１）で表される有機ケイ素化合物が得られる。シクロヘキシルアミンの炭素原子上の置換基は、可視領域から近紫外域の光を吸収しない基であればよい。シクロヘキシルアミンが置換基を有する場合、反応で得られる目的物である有機ケイ素化合物の沸点が高く、精製の効率が低下するため、無置換のシクロヘキシルアミンが好ましい。反応は、水素原子が置換された、又は無置換のシクロヘキシルアミンと３−クロロプロピルジメチルビニルシランを混合し、７０〜１５０℃の温度で１〜２０時間加熱することで行う。反応終了後、塩酸塩を取り除きさらに精製することにより目的物である一般式（１）で表される有機ケイ素化合物が得られる。
【００２９】
上記の工程により得られた有機ケイ素化合物を使用して、別の化合物、例えば含フッ素カルボン酸ハロゲン化物と反応させることで、透明性が高く、ヒドロシリル化活性を有するアミド誘導体が得られる。例えば、一般式（１）で表される有機ケイ素化合物を下記一般式（４）で表される化合物と反応させると、一般式（２）で表されるアミド化合物が得られる。
【００３０】
【化７】
0006390591.tif 000008
【００３１】
（式（４）中、Ｒｆ１はパーフルオロアルキレン基又は２価のパーフルオロポリエーテル基であり、Ｘはフッ素、塩素等のハロゲン、又は炭素数１〜４のアルコキシ基である。）
【００３２】
上記一般式（４）で表されるパーフルオロジカルボニル化合物のカルボニル基当量に対して、１．０〜１．２モル当量の上記一般式（１）の有機ケイ素化合物を上記カルボニル化合物に加えて３０分から３時間撹拌することにより、上記一般式（２）で表されるアミド化合物が生成する。
【００３３】
Ｘがハロゲンである場合、反応温度は２０〜１００℃の範囲であり、好ましくは３５〜６０℃であり、さらに好ましくは３５〜４５℃である。パーフルオロジハロゲン化物と上記一般式（１）の有機ケイ素化合物の相溶性を高めるため、１，３−ビストリフルオロメチルベンゼン等の溶媒を加えてもよい。上記反応終了後、１．２モル当量以上の炭酸カルシウムを加えて１００〜１５０℃に加熱し、ハロゲン化カルシウムとしてハロゲン化物イオンを除く。次いで固形物を濾過して取り除き、未反応の有機ケイ素化合物や溶媒を除いて精製することで、目的物である一般式（２）で表されるアミド化合物が得られる。
【００３４】
Ｘがアルコキシ基である場合、反応温度は１００〜２００℃の範囲であり、好ましくは１００〜１５０℃であり、さらに好ましくは１２０〜１５０℃である。パーフルオロジハロゲン化物と上記一般式（１）で表される有機ケイ素化合物の相溶性を高めるため、１，３−ビストリフルオロメチルベンゼン等の溶媒を加えてもよい。上記反応終了後、未反応の有機ケイ素化合物や溶媒、副生成したアルコールを除いて精製することで、目的物である一般式（２）で表されるアミド化合物が得られる。
【００３５】
また、上記一般式（４）で表されるジカルボニル化合物に代えて、下記一般式（５）で表されるパーフルオロモノカルボニル化合物を使用すると、一般式（３）で表されるアミド化合物が得られる。
【００３６】
【化８】
0006390591.tif 000009
【００３７】
（式（５）中、Ｒｆ２はパーフルオロアルキル基又は１価のパーフルオロポリエーテル基であり、Ｘはフッ素、塩素等のハロゲン、又は炭素数１〜４のアルコキシ基である。）
【００３８】
上記のように得られた、一般式（２）及び一般式（３）で表されるような、有機ケイ素化合物のアミド誘導体（アミド化合物）は、従来の様なフェニル基等の芳香環を有さないために紫外線等に対しても高い透明性を有し、ケイ素原子に結合されたビニル基を有するために、ＳｉＨ基を有する化合物とのヒドロシリル化によって架橋反応やその他の誘導体への変換に利用可能である。特には、該アミド誘導体をベースポリマーとするパーフルオロポリエーテル系の含フッ素エラストマーの主剤等として有用である。
【００３９】
上記式におけるＲｆ１の例（（６）〜（８））を以下に示す。
【００４０】
【化９】
0006390591.tif 000010
【００４１】
（式（６）中、Ｙはフッ素原子又はトリフルオロメチル基であり、ｐ，ｑ及びｒは、それぞれｐ≧０、ｑ≧０、０≦ｐ＋ｑ≦６００、好ましくは２≦ｐ＋ｑ≦３００、より好ましくは１０≦ｐ＋ｑ≦１５０、及び１≦ｒ≦８、好ましくは２≦ｒ≦６、より好ましくは２≦ｒ≦４を満たす整数である。但し、ｐ＝ｑ＝ｒ＝０を除く。）
【００４２】
【化１０】
0006390591.tif 000011
【００４３】
（式（７）中、Ｙはフッ素原子又はトリフルオロメチル基であり、ｖ及びｗは、それぞれ０≦ｖ≦３００、０≦ｗ≦３００、及び１≦ｖ＋ｗ≦６００、好ましくは２≦ｖ＋ｗ≦３００、より好ましくは１０≦ｖ＋ｗ≦１５０を満たす整数である。各繰り返し単位同士はランダムに結合されていてよい。）
【００４４】
【化１１】
0006390591.tif 000012
【００４５】
（式（８）中、ｚは１≦ｚ≦６００、好ましくは２≦ｚ≦３００、より好ましくは１０≦ｚ≦１５０の整数である。）
【００４６】
上記式におけるＲｆ１の具体例（（９）〜（１７））を以下に示す。
【００４７】
【化１２】
0006390591.tif 000013
【００４８】
（式（９）〜（１１）中、ｐ１，ｑ１及びｒ１は、それぞれｐ１≧０、ｑ１≧０、０≦ｐ１＋ｑ１≦２００、好ましくは２≦ｐ１＋ｑ１≦１５０、より好ましくは１０≦ｐ１＋ｑ１≦１２０、及び１≦ｒ１≦６、好ましくは２≦ｒ１≦４を満たす整数である。）
【００４９】
【化１３】
0006390591.tif 000014
【００５０】
（式（１２）及び（１３）中、ｐ２及びｑ２は、それぞれ１≦ｐ２≦１００、１≦ｑ２≦１００、２≦ｐ２＋ｑ２≦２００、好ましくは１０≦ｐ２＋ｑ２≦１５０、より好ましくは２０≦ｐ２＋ｑ２≦１２０を満たす整数である。）
【００５１】
【化１４】
0006390591.tif 000015
【００５２】
（式（１４）〜（１７）中、ｖ１、ｖ２、ｗ１、ｚ１は、それぞれ２≦ｖ１≦２００、１≦ｖ２≦１００、１≦ｗ１≦１００、２≦ｖ２＋ｗ１≦２００、１≦ｚ１≦２００、好ましくは、それぞれ、５≦ｖ１≦１００、２≦ｖ２≦８０、２≦ｗ１≦８０、４≦ｖ２＋ｗ１≦１５０、５≦ｚ１≦１００を満たす整数である。各繰り返し単位同士はランダムに結合されていてよい。）
【００５３】
上記式におけるＲｆ２の例（（１８）〜（２４））を以下に示す。
【００５４】
【化１５】
0006390591.tif 000016
【００５５】
（式（１８）中、ａは１〜１０、好ましくは２〜８の整数である。）
【００５６】
【化１６】
0006390591.tif 000017
【００５７】
（式（１９）〜（２４）中、ｋは１〜６の整数であり、ｎ及びｍは、それぞれ０≦ｍ≦１００、好ましくは１≦ｍ≦６０、０≦ｎ≦１００、好ましくは１≦ｎ≦６０、かつ１≦ｍ＋ｎ≦１００、好ましくは１≦ｍ＋ｎ≦６０を満たす整数である。各繰り返し単位同士はランダムに結合されていてよい。）
【００５８】
本発明の有機ケイ素化合物のアミド誘導体は、ヒドロシリル化反応を用いた架橋や変性に有用である。ポリマー、例えばパーフルオロポリエーテルの両末端に該有機ケイ素化合物のアミド誘導体を導入したポリマーは、含フッ素エラストマー用のベースポリマー（主剤）として有用である。そのエラストマーは、従来のＳｉ−ビニル結合を有するアミド誘導体と同様に、自動車、化学プラント用部品、複写機、（インクジェット）プリンタ等のＯＡ機器部品、半導体製造ライン、分析・理化学機器、医療機器用部品、航空機部品、燃料電池等の分野で使用される耐薬品性及び耐油性等が要求されるダイヤフラム、バルブ、弁、シール部品（Ｏ−リング、オイルシール、パッキン、ガスケット、ジョイント、フェースシール等）等のゴム成形品、ゲル材料、接着剤、（センサー）ポッティング材の用途、テント膜材料、シーラント、成形部品、押出部品、被覆材、複写機ロール材料、電気用防湿コーティング材、積層ゴム布、あるいは自動車用圧力センサーの保護材、車載用電子部品の保護、防振を目的とする材料として使用可能な他、透明性の要求される、光半導体素子の封止剤にも使用される。
【実施例】
【００５９】
以下に実施例及び比較例を示して本発明を具体的に説明するが、本発明は下記の実施例に制限されるものではない。
【００６０】
［実施例１］
２Ｌフラスコ中のビニルマグネシウムクロリドのテトラヒドロフラン溶液（１．６ｍｏｌ／Ｌ）８００ｍＬに、３−クロロプロピルジメチルクロロシラン１７５ｇを３０分かけて滴下した。滴下中、フラスコ内部は６５℃まで昇温した。滴下終了後、４時間撹拌を続けて反応終了とした。フラスコ内容物を希塩酸中に投入して分液し、水洗を２回行った後有機層を回収した。これを蒸留し、上記第１工程の生成物である３−クロロプロピルジメチルビニルシラン１２３ｇを得た。３−クロロプロピルジメチルビニルシランの沸点は４０ｍｍＨｇにおいて８０℃であった。
【００６１】
別途、３００ｍＬフラスコにシクロヘキシルアミンを仕込み、内部温度を１３０℃に加熱した。そこに上記中間体、３−クロロプロピルジメチルビニルシラン５０ｇを４０分かけて滴下した。滴下終了後、内部温度１３０〜１３５℃にて約６時間撹拌し、反応終了とした。反応終了後には白色の固形物が析出した。反応混合物を２７℃まで冷却し、水酸化ナトリウムの３０％水溶液２００ｇを加えた。約３時間撹拌後、分液して有機層を回収し、蒸留することで沸点が１２５〜１３０℃／３ｍｍＨｇの無色透明の留分３６ｇを得た。留分を１Ｈ−ＮＭＲで分析したところ、下記式（２５）の化合物（以下「化合物Ａ」という）であることがわかった。図１に、化合物Ａの１Ｈ−ＮＭＲスペクトルを示す。
【００６２】
【化１７】
0006390591.tif 000018
【００６３】
１Ｈ−ＮＭＲ（化合物Ａ）
δ０．０−０．１（−ＳｉＣＨ３）６Ｈ
δ０．５−０．６（−ＳｉＣＨ２ＣＨ２ＣＨ２−）２Ｈ
δ０．９−１．３（−ＮＨ−ＣＨ（ＣＨ２ＣＨ２）２ＣＨ２）（ａｘｉａｌ）５Ｈ
δ１．４−１．５（−ＳｉＣＨ２ＣＨ２ＣＨ２−）２Ｈ
δ１．５−１．９（−ＮＨ−ＣＨ（ＣＨ２ＣＨ２）２ＣＨ２）（ｅｑｕａｔｏｒｉａｌ）６Ｈ
δ２．３−２．４（−ＮＨ−ＣＨ（ＣＨ２ＣＨ２）２ＣＨ２）１Ｈ
δ２．５−２．６（−ＳｉＣＨ２ＣＨ２ＣＨ２−）２Ｈ
δ５．６−６．２（−ＳｉＣＨ＝ＣＨ２）３Ｈ
【００６４】
［実施例２］
【００６５】
【化１８】
0006390591.tif 000019
【００６６】
上記式（２６）で表されるパーフルオロポリエーテル１００ｇを１００ｍＬフラスコに仕込み、実施例１にて得られた化合物Ａ７．５ｇ、トリエチルアミン３．４ｇ、及び１，３−ビストリフルオロメチルベンゼン１０ｇの混合液を３０分かけて滴下した。滴下中、フラスコ内部は４５℃まで昇温した。滴下終了後３０分撹拌して反応終了とし、炭酸カルシウム４．０ｇを加えて１００℃に加熱して４時間撹拌した。次いで、窒素バブリングを行いながら１４０℃／２ｍｍＨｇで揮発分を除いた。冷却後、パーフルオロヘキサン１００ｇと合成ケイ酸アルミニウムの粉末１．５ｇを加えて撹拌し、濾過により固形物を除き、パーフルオロヘキサンを留去することで、下記式（２７）で表されるパーフルオロポリエーテルのアミド誘導体（以下「ポリマーＡ」という）９５ｇを得た。
【００６７】
【化１９】
0006390591.tif 000020
【００６８】
１Ｈ−ＮＭＲにてポリマーＡのビニル価を測定したところ、２．８６×１０−４ｍｏｌ／ｇであった。図２に、ポリマーＡの１Ｈ−ＮＭＲスペクトルを示す。
【００６９】
１Ｈ−ＮＭＲ（ポリマーＡ）
δ０．０−０．１（−ＳｉＣＨ３）６Ｈ
δ０．４−０．６（−ＳｉＣＨ２ＣＨ２ＣＨ２−）２Ｈ
δ０．９−２．３（−ＳｉＣＨ２ＣＨ２ＣＨ２−Ｎ−ＣＨ（ＣＨ２ＣＨ２）２ＣＨ２）１２Ｈ
δ３．０−３．６（−ＳｉＣＨ２ＣＨ２ＣＨ２−）２Ｈ
δ３．８−４．２（−Ｎ−ＣＨ（ＣＨ２ＣＨ２）２ＣＨ２）１Ｈ
δ５．５−６．２（−ＳｉＣＨ＝ＣＨ２）３Ｈ
【００７０】
［実施例３］
【００７１】
【化２０】
0006390591.tif 000021
【００７２】
上記式（２８）で表されるパーフルオロポリエーテル１００ｇ及び１，３−ビストリフルオロメチルベンゼン４０ｇを２００ｍＬフラスコに仕込み、実施例１にて得られた化合物Ａ３．１ｇ、トリエチルアミン１．４ｇ及び１，３−ビストリフルオロメチルベンゼン１０ｇを３０分かけて滴下した。滴下中、フラスコ内部は３５℃まで昇温した。滴下終了後１時間撹拌して反応終了とし、炭酸カルシウム１．６ｇを加えて１００℃に加熱して４時間撹拌した。次いで、窒素バブリングを行いながら１４０℃／２ｍｍＨｇで揮発分を除いた。冷却後、パーフルオロヘキサン１００ｇと合成ケイ酸アルミニウムの粉末１．５ｇを加えて撹拌し、濾過により固形分を除き、パーフルオロヘキサンを留去することで、下記式（２９）で表されるパーフルオロポリエーテルのアミド誘導体１００ｇを得た。
【００７３】
【化２１】
0006390591.tif 000022
【００７４】
１Ｈ−ＮＭＲにて上記パーフルオロポリエーテルのアミド誘導体のビニル価を測定したところ、１．２０×１０−４ｍｏｌ／ｇであった。
【００７５】
１Ｈ−ＮＭＲ
δ０．０−０．１（−ＳｉＣＨ３）６Ｈ
δ０．４−０．６（−ＳｉＣＨ２ＣＨ２ＣＨ２−）２Ｈ
δ０．９−２．３（−ＳｉＣＨ２ＣＨ２ＣＨ２−Ｎ−ＣＨ（ＣＨ２ＣＨ２）２ＣＨ２）１２Ｈ
δ３．０−３．６（−ＳｉＣＨ２ＣＨ２ＣＨ２−）２Ｈ
δ３．８−４．２（−Ｎ−ＣＨ（ＣＨ２ＣＨ２）２ＣＨ２）１Ｈ
δ５．５−６．２（−ＳｉＣＨ＝ＣＨ２）３Ｈ
【００７６】
［実施例４］
【００７７】
【化２２】
0006390591.tif 000023
【００７８】
上記式（３０）で表されるパーフルオロエーテル１０．０ｇ及び１，３−ビストリフルオロメチルベンゼン３０ｇを１００ｍＬフラスコに仕込み、実施例１にて得られた化合物Ａ５．０ｇ、トリエチルアミン２．３ｇ及び１，３−ビストリフルオロメチルベンゼン２０ｇを３０分かけて滴下した。滴下中、フラスコ内部は４０℃まで昇温した。滴下終了後１時間撹拌して反応終了とし、炭酸カルシウム２．０ｇを加えて１００℃に加熱して４時間撹拌した。次いで、窒素バブリングを行いながら１１０℃／２５０ｍｍＨｇで揮発分を除いた。冷却後、パーフルオロヘキサン２０ｇと合成ケイ酸アルミニウムの粉末０．４ｇを加えて撹拌し、濾過により固形分を除き、パーフルオロヘキサンを留去することで、下記式（３１）で表されるパーフルオロポリエーテルのアミド誘導体１００ｇを得た。
【００７９】
【化２３】
0006390591.tif 000024
【００８０】
１Ｈ−ＮＭＲ
δ０．０−０．１（−ＳｉＣＨ３）６Ｈ
δ０．４−０．６（−ＳｉＣＨ２ＣＨ２ＣＨ２−）２Ｈ
δ０．９−２．３（−ＳｉＣＨ２ＣＨ２ＣＨ２−Ｎ−ＣＨ（ＣＨ２ＣＨ２）２ＣＨ２）１２Ｈ
δ３．０−３．６（−ＳｉＣＨ２ＣＨ２ＣＨ２−）２Ｈ
δ３．８−４．２（−Ｎ−ＣＨ（ＣＨ２ＣＨ２）２ＣＨ２）１Ｈ
δ５．５−６．２（−ＳｉＣＨ＝ＣＨ２）３Ｈ
【００８１】
［実施例５］
【００８２】
【化２４】
0006390591.tif 000025
【００８３】
上記式（３２）で表されるパーフルオロポリエーテル１００ｇ及び１，３−ビストリフルオロメチルベンゼン４０ｇを２００ｍＬフラスコに仕込み、実施例１にて得られた化合物Ａ３．１ｇ、トリエチルアミン１．４ｇ及び１，３−ビストリフルオロメチルベンゼン１０ｇを加え、１５０℃で２時間撹拌した。次いで、窒素バブリングを行いながら１４０℃／２ｍｍＨｇで揮発分を除いた。冷却後、パーフルオロヘキサン１００ｇと合成ケイ酸アルミニウムの粉末１．５ｇを加えて撹拌し、濾過により固形物を除き、パーフルオロヘキサンを留去することで、上記式（２９）で表されるパーフルオロポリエーテルのアミド誘導体９６ｇを得た。
１Ｈ−ＮＭＲにて上記パーフルオロポリエーテルのアミド誘導体のビニル価を測定したところ、１．２０×１０−４ｍｏｌ／ｇであった。
【００８４】
［比較例１］
【００８５】
【化２５】
0006390591.tif 000026
【００８６】
化合物Ａに代えて、上記式（３３）で表される化合物（以下「化合物Ｂ」とする）８．１ｇを用いた以外は実施例２と同様の操作を行い、下記式（３４）で表されるパーフルオロポリエーテルのアミド誘導体（以下「ポリマーＢ」という）を得た。
【００８７】
【化２６】
0006390591.tif 000027
【００８８】
透明性の評価
化合物Ａ及び化合物Ｂの２種のアミノ基含有有機ケイ素化合物と、それぞれそのアミド誘導体である、ポリマーＡ及びポリマーＢの２種のパーフルオロポリマーの透明性を、（株）島津製作所製紫外可視近赤外分光光度計ＵＶ−３６００を用いて評価した。化合物Ａ及び化合物Ｂは、２．０×１０−２ｍｏｌ／Ｌのエタノール（９９．５％）溶液を調製し、透過率（％）を測定した。ポリマーＡ及びポリマーＢは、溶媒を用いずに測定した。評価結果は表１に示した。
【００８９】
【表１】
0006390591.tif 000028
【００９０】
表１から明らかなように、本発明に記載の有機ケイ素化合物である化合物Ａとそのアミド誘導体であるポリマーＡは、従来の有機ケイ素化合物である化合物Ｂとそのアミド誘導体であるポリマーＢに比べ、それぞれ高い透明率（％）を示した。したがって、本発明の有機ケイ素化合物及びそのアミド化合物は高い透明性を有することが明らかとなった。
【産業上の利用可能性】
【００９１】
本発明の有機ケイ素化合物から得られるアミド誘導体は、従来のアミド誘導体の用途にも利用可能であるが、その高い透明性から、光半導体封止剤等にも利用可能である。例えばパーフルオロポリエーテルの両末端に本発明の有機ケイ素化合物を誘導した場合、パーフルオロポリエーテルはヒドロシリル化反応によって架橋されるエラストマーの成分として有用であり、パーフルオロポリエーテルやパーフルオロエーテルの片末端に本発明の有機ケイ素化合物を誘導した場合、先述のエラストマーの粘度調整剤、軟化剤及び可塑剤等に使用でき、先述のエラストマーの架橋剤、反応制御剤及び接着助剤等を相溶化させるための修飾や、紛体の補強材あるいは熱伝導性フィラーを添加する際のウェッターの製造にも利用できる。
【図１】
0006390591.tif 000032
【図２】
0006390591.tif 000033